(57)【要約】【課題】撮像装置に用いられる光学レンズを製造するにあたり、優れた透明性、耐熱信頼性を有する光学レンズを得るための製法およびそれにより得られた光学レンズを提供する。【解決手段】下記の（Ａ）〜（Ｃ）成分を含有する紫外線硬化性透明樹脂組成物であって、その（Ｃ）成分の含有割合を、（Ａ）および（Ｂ）成分の合計量１００重量部に対し、０．０５〜２．０重量部の範囲とするものを、レンズ成形加工型内に充填し、上記加工型内の樹脂組成物に対して紫外線照射を行い、上記樹脂組成物をレンズ形状に硬化させた後、その硬化体に対し加熱処理を行う。そして、この製法によって、基板１２上に光学レンズ１１を作製する。（Ａ）１分子中に２個以上のエポキシ基を有するエポキシ樹脂。（Ｂ）１分子中に１個以上のオキセタニル基を有するオキセタン化合物。（Ｃ）光酸発生剤。【選択図】図２
2009288598.tif 000002
【特許請求の範囲】
【請求項１】
下記の（Ａ）〜（Ｃ）成分を含有する紫外線硬化性透明樹脂組成物であって、その（Ｃ）成分の含有割合を、（Ａ）および（Ｂ）成分の合計量１００重量部に対し、０．０５〜２．０重量部の範囲とするものを、レンズ成形加工型内に充填し、上記加工型内の樹脂組成物に対して紫外線照射を行い、上記樹脂組成物をレンズ形状に硬化させた後、その硬化体に対し加熱処理を行うことを特徴とする、光学レンズの製法。
（Ａ）１分子中に２個以上のエポキシ基を有するエポキシ樹脂。
（Ｂ）１分子中に１個以上のオキセタニル基を有するオキセタン化合物。
（Ｃ）光酸発生剤。
【請求項２】
透明基板上に上記紫外線硬化性透明樹脂組成物をポッティングし、その上から上記レンズ成形加工型を押圧して、上記樹脂組成物の上記加工型内への充填を行う請求項１記載の光学レンズの製法。
【請求項３】
上記加熱処理を、８０〜１５０℃で、１〜５時間行う請求項１または２記載の光学レンズの製法。
【請求項４】
請求項１〜３のいずれか一項に記載の製法によって得られる光学レンズ。
【発明の詳細な説明】
【技術分野】
【０００１】
本発明は、光学レンズの製法およびそれにより得られた光学レンズに関するものであり、詳しくは、透明樹脂からなる光学レンズの製法およびそれにより得られた光学レンズに関するものである。
【背景技術】
【０００２】
携帯電話やデジタルスチールカメラ等で用いられる撮像装置には、撮像用の光学レンズが搭載されている。このような光学レンズとしては、従来、ガラス，熱可塑性樹脂等からなるものや、ガラス基板に熱可塑性樹脂組成物をレンズ状に成形した有機・無機ハイブリッドレンズ（以下、「ハイブリッドレンズ」と略す）等が用いられているが、ガラスレンズは高価であることから、近年では、熱可塑性樹脂レンズやハイブリッドレンズが主流である（例えば、特許文献１参照）。
【０００３】
一方、このようなレンズを使用した撮像装置を、プリント基板へ搭載する際、両者の接続方法（撮像装置の取付方法）は、通常、ソケットピンの接続により行ったり、また、予め撮像素子デバイス（撮像装置から光学レンズユニットを取り除いたもの）をプリント基板上へハンダ付けした後に光学レンズユニットを取り付けるといった方法がとられる。これは、レンズの素材である熱可塑性樹脂が、ハンダリフロー時の熱により変形するといった問題を回避するためである。
【特許文献１】特許第３９２６３８０号公報
【発明の開示】
【発明が解決しようとする課題】
【０００４】
しかしながら、今日の撮像装置付き携帯電話の普及率拡大に伴い、より安価かつ大量生産を可能にすることを目的に、光学レンズユニットのついた撮像装置をハンダリフローにより一括搭載する方式が求められている。熱可塑性樹脂を素材とする従来の光学レンズでは、先に述べたように、ハンダリフロー時の熱により変形するといった問題があるため、この要求に応えることはできない。
【０００５】
そこで、レンズの材料に熱硬化性樹脂を用い、上記のようなリフロー方式による撮像装置（光学レンズユニット付き）の一括搭載を有利に行えないかが検討されている。
【０００６】
例えば、熱硬化性シリコーン樹脂は、透明かつ熱変色性の低いことから、その用途への適用が検討されるが、一般に、シリコーン樹脂は、ガラス等との密着力が低いことから、例えばハイブリッドレンズ等への適用は困難であり、またガラス転移温度が低く熱膨張係数が大きいために、使用環境の熱により熱収縮が生じ、光学特性が悪化する場合がある。したがって、光学レンズの素材として適用するのは困難である。
【０００７】
また、例えば、従来の紫外線硬化性アクリル材料やエポキシ樹脂組成物は、常温紫外線照射により寸法安定性の優れた光学レンズ成形物を得ることが可能であるが、しかし、シリコーン樹脂と同様、ガラス転移温度が低く、使用環境の熱により光学特性や機械特性の変動などの問題が生じてしまうおそれがある。
【０００８】
本発明は、このような事情に鑑みなされたもので、撮像装置に用いられる光学レンズを製造するにあたり、優れた透明性、耐熱信頼性を有する光学レンズを得るための製法およびそれにより得られた光学レンズの提供をその目的とする。
【課題を解決するための手段】
【０００９】
上記の目的を達成するために、本発明は、下記の（Ａ）〜（Ｃ）成分を含有する紫外線硬化性透明樹脂組成物であって、その（Ｃ）成分の含有割合を、（Ａ）および（Ｂ）成分の合計量１００重量部に対し、０．０５〜２．０重量部の範囲とするものを、レンズ成形加工型内に充填し、上記加工型内の樹脂組成物に対して紫外線照射を行い、上記樹脂組成物をレンズ形状に硬化させた後、その硬化体に対し加熱処理を行う光学レンズの製法を第一の要旨とし、上記第一の要旨の製法によって得られる光学レンズを第二の要旨とする。
（Ａ）１分子中に２個以上のエポキシ基を有するエポキシ樹脂。
（Ｂ）１分子中に１個以上のオキセタニル基を有するオキセタン化合物。
（Ｃ）光酸発生剤。
【００１０】
すなわち、本発明者らは、前記課題を解決するため鋭意研究を重ねた。その研究の過程で、透明かつ熱変色性の低いことから、上記（Ａ）〜（Ｃ）成分を含有する特殊な紫外線硬化性透明樹脂組成物を、光学レンズの材料として用いることを想起した。そして、実験を重ねた結果、上記特殊な紫外線硬化性透明樹脂組成物を、レンズ成形加工型内に充填し、上記加工型内の樹脂組成物に対して紫外線照射を行い、上記樹脂組成物をレンズ形状に硬化させた後、その状態のままの硬化体、もしくは得られた硬化体を上記加工型から取り外して、さらに加熱処理を行ったところ、熱ストレスに対し安定した機械特性の光学レンズが製造できることを見いだし、本発明に到達した。
【発明の効果】
【００１１】
以上のように、本発明の光学レンズの製法は、上記特殊な紫外線硬化性透明樹脂組成物を、レンズ成形加工型内に充填し、上記加工型内の樹脂組成物に対して紫外線照射を行い、上記樹脂組成物をレンズ形状に硬化させた後、その硬化体に対し、さらに加熱処理を行うものである。このような製法により、優れた透明性、熱変色耐性とともに、熱ストレスに対し安定した機械特性を有する光学レンズを得ることができる。また、上記樹脂組成物はガラス等との密着力が高く、そのため、本発明の製法において、ガラス等の透明基板上に上記紫外線硬化性透明樹脂組成物をポッティング（樹脂盛り）し、その上から上記レンズ成形加工型を押圧して、上記樹脂組成物の上記加工型内への充填を行い、この樹脂組成物に対し、上記のように紫外線照射・加熱処理を行うことにより樹脂組成物を硬化させ、上記透明基板と一体化させることにより、高品質なハイブリッドレンズとして製造することもできる。
【００１２】
そして、上記樹脂組成物における光酸発生剤の含有割合を特定の範囲内とすることにより、硬化性、熱変色耐性等を有利に制御することができる。
【００１３】
また、このようにして得られた光学レンズは、ハンダリフロー時の熱によっても変色や変形をすることなく、安定した機械特性を有するため、撮像装置をハンダリフローにより一括搭載する際に有利に使用することができる。
【発明を実施するための最良の形態】
【００１４】
つぎに、本発明の実施の形態を詳しく説明する。
【００１５】
本発明の光学レンズの製法は、先に述べたように、下記の（Ａ）〜（Ｃ）成分を特定の割合で含有する紫外線硬化性透明樹脂組成物を、レンズ成形加工型内に充填し、上記樹脂組成物に対して紫外線照射を行い、上記樹脂組成物をレンズ形状に硬化させた後、その状態のまま、もしくは上記加工型から取り外して、生成硬化体に対し加熱処理を行うものである。
（Ａ）１分子中に２個以上のエポキシ基を有するエポキシ樹脂。
（Ｂ）１分子中に１個以上のオキセタニル基を有するオキセタン化合物。
（Ｃ）光酸発生剤。
【００１６】
上記（Ａ）成分のエポキシ樹脂には、１分子中に２個以上のエポキシ基を有する化合物が用いられ、例えば、１，５−ヘキサジエンジエポキシド、１，７−オクタジエンジエポキシド、１，９−デカジエンジエポキシド、ビスフェノールＡ型エポキシ樹脂、ビスフェノールＦ型エポキシ樹脂、水添ビスフェノールＡ型エポキシ樹脂、水添ビスフェノールＦ型エポキシ樹脂、ナフタレン型エポキシ樹脂、フルオレン型エポキシ樹脂、ビスフェノールＳ型エポキシ樹脂、脂環式エポキシ樹脂〔３，４−エポキシシクロヘキシルメチル−３，４エポキシシクロヘキサンカルボキシレート、２，２−ビス（ヒドロキシメチル）−１−ブタノールの１，２−エポキシ−４−（２−オキシラニル）シクロヘキサン付加物等〕、あるいは、これらエポキシ樹脂の水素が部分的にｔｅｒｔ−ブチル基、トリフロロメチル基、フッ素に置換されたエポキシ樹脂や、全フッ素置換型のパーフルオロエポキシ樹脂等があげられる。これらは単独であるいは二種以上併せて用いられる。なかでも、硬化性、流動性の観点から、３，４−エポキシシクロヘキシルメチル−３，４エポキシシクロヘキサンカルボキシレートを、上記各種のエポキシ樹脂と併用して用いることが好ましい。
【００１７】
上記（Ｂ）成分のオキセタン化合物には、１分子中に１個以上のオキセタニル基を有する化合物が用いられ、例えば、１，４−ビス｛［（３−エチル−３−オキセタニル）メトキシ］メチル｝ベンゼン、ジ［２−（３−オキセタニル）ブチル］エーテル、３−エチル−３−フェノキシメチルオキセタン、３−エチル−３−ヒドロキシメチルオキセタン、１，４−ビス［（３−エチルオキセタン−３−イル）メトキシ］ベンゼン、１，３−ビス［（３−エチルオキセタン−３−イル）メトキシ］ベンゼン、１，２−ビス［（３−エチルオキセタン−３−イル）メトキシ］ベンゼン、４，４’−ビス［（３−エチルオキセタン−３−イル）メトキシ］ビフェニル、２，２’−ビス［（３−エチル−３−オキセタニル）メトキシ］ビフェニル、３，３’，５，５’−テトラメチル［４，４’−ビス（３−エチルオキセタン−３−イル）メトキシ］ビフェニル、２，７−ビス［（３−エチルオキセタン−３−イル）メトキシ］ナフタレン、１，６−ビス［（３−エチルオキセタン−３−イル）メトキシ］−２，２，３，３，４，４，５，５−オクタフルオロヘキサン、３（４），８（９）−ビス［（１−エチル−３−オキセタニル）メトキシメチル］−トリシクロ［５．２．１．２．６］デカン、１，２−ビス｛［２−（１−エチル−３−オキセタニル）メトキシ］エチルチオ｝エタン、４，４’−ビス［（１−エチル−３−オキセタニル）メチル］チオジベンゼンチオエーテル、２，３−ビス［（３−エチルオキセタン−３−イル）メトキシメチル］ノルボルナン、２−エチル−２−［（３−エチルオキセタン−３−イル）メトキシメチル］−１，３−Ｏ−ビス［（１−エチル−３−オキセタニル）メチル］−プロパン−１，３−ジオール、２，２−ジメチル−１，３−Ｏ−ビス［（３−エチルオキセタン−３−イル）メチル］−プロパン−１，３−ジオール、２−ブチル−２−エチル−１，３−Ｏ−ビス［（３−エチルオキセタン−３−イル）メチル］−プロパン−１，３−ジオール、１，４−Ｏ−ビス［（３−エチルオキセタン−３−イル）メチル］−ブタン−１，４−ジオール、２，４，６−Ｏ−トリス［（３−エチルオキセタン−３−イル）メチル］シアヌル酸等があげられる。これらは単独であるいは二種以上併せて用いられる。
【００１８】
上記（Ｂ）成分のオキセタン化合物の配合割合は、硬化性、接着性の観点から、（Ａ）成分との総重量に対し、５〜５０重量％の範囲であることが好ましく、特に好ましくは１０〜４０重量％の範囲である。
【００１９】
上記（Ａ）および（Ｂ）成分とともに用いられる光酸発生剤（Ｃ成分）としては、紫外線照射によりカチオン重合可能な酸を発生するものが用いられる。このような光酸発生剤としては、例えば、ＳｂＦ6 - ，ＰＦ6 - ，ＢＦ4 - ，ＡｓＦ6 - ，（Ｃ6 Ｆ5 ）4 - ，ＰＦ4 （ＣＦ2 ＣＦ3 ）2 - 等のアニオン成分と、カチオン成分とからなるオニウム塩（ジアゾニウム塩、スルホニウム塩、ヨードニウム塩、セレニウム塩、ピリジニウム塩、フェロセニウム塩、ホスホニウム塩等）があげられる。これらは単独であるいは二種以上併せて用いられる。なかでも、硬化性、透明性の観点より、ＳｂＦ6 - やＰＦ4 （ＣＦ2 ＣＦ3 ）2 - をアニオン成分とするオニウム塩が好ましい。また、上記オニウム塩としては、アニオン生成速度の観点から、芳香族スルホニウム塩が好ましく、なかでも、この観点から特に好ましくは、トリアリールスルホニウム塩である。
【００２０】
上記（Ｃ）成分の光酸発生剤の配合割合は、耐着色性、硬化性、接着性の観点から、上記（Ａ）成分および（Ｂ）成分の総重量１００重量部（以下、「部」と略す）に対し、０．０５〜２．０部の範囲に設定する必要がある。同様の観点から、上記（Ｃ）成分の配合割合は、好ましくは０．１〜１．０部の範囲である。
【００２１】
なお、本発明の光学レンズの製法において使用される紫外線硬化性透明樹脂組成物には、上記各成分に加え、必要に応じて、シラン系やチタン系の接着付与剤、合成ゴムやポリオルガノシロキサン等の可とう性付与剤、酸化防止剤、消泡剤、炭化水素系ワックス、無機充填剤等を適宜に配合することができる。
【００２２】
そして、本発明の光学レンズは、上記各成分を特定の割合で混合して得られる紫外線硬化性透明樹脂組成物を、レンズ成形加工型内に充填し、上記樹脂組成物に対して紫外線照射を行い、上記樹脂組成物をレンズ形状に硬化させた後、その硬化体に対し加熱処理を行うことにより、得ることができる。なお、上記加熱処理は、先に述べたように、紫外線照射後の樹脂組成物の硬化体を上記加工型から脱型する前に行っても、脱型した後に行ってもよい。
【００２３】
上記充填方法は、例えば、図１（ｉ）に示すように、基板１２上に上記紫外線硬化性透明樹脂組成物１をポッティング（樹脂盛り）し、その上からレンズ成形加工型１３を押圧することにより、図１（ii）に示すように、上記加工型１３内への樹脂組成物１の充填が行われる。その後、図１(iii) に示すように、上記樹脂組成物１に対し、上記加工型１３を介して紫外線１５を照射して硬化させ、ついで、図１（iv）に示すように、その硬化物１１’を脱型し加熱処理することにより、図２に示すような光学レンズ１１が得られる。この光学レンズ１１は、上記基板１２と一体化させることにより、高品質なハイブリッドレンズとして製造することが可能である（基板１２は、光学レンズ１１の大きさに合うよう、適宜切断させる）。また、光学レンズ１１を上記基板１２から取り外して使用する場合、上記基板１２としては、剥離シートが用いられる。
【００２４】
上記レンズ成形加工型１３としては、例えば、金属製、ガラス製、プラスチック製のものが使用可能であるが、図１に示すように、レンズ成形加工型１３を通して紫外線を照射し樹脂組成物１の硬化を行うのであれば、ガラス製あるいは透明樹脂製の、紫外線透過性の成形加工型が用いられる。なかでも、生産性、耐久性の観点から、ガラス製あるいは透明シリコーン樹脂製の成形加工型が好ましい。
【００２５】
また、図１に示すように、基板１２を用いる場合、その材質としては、紫外線照射（紫外線透過性）や加熱処理に適応する観点から、透明かつ耐熱性の高いものが好ましく用いられる。このように、基板１２が透明性を有する場合、樹脂組成物に対する紫外線照射を、上記加工型１３を介してだけでなく、基板１２を介しても行うことができるようになるため、紫外線照射の自由度が高くなる。そして、上記基板１２が、石英ガラス、パイレックス（登録商標）ガラス、ＢＫ−７（ＳＣＨＯＴＴ  ＧＬＡＳ社製）などの各種ガラス材料や、透明かつリフロー温度（２６０℃前後）で軟化しないプラスチック材料（ポリイミド樹脂、シリコーン樹脂等）等からなるものである場合、これら基板１２と上記樹脂組成物１との密着力が高く、かつハンダリフロー時の熱によっても変色や変形をすることがないことから、これら基板１２を上記樹脂組成物１の硬化体（光学レンズ１１）と一体化させることにより、高品質なハイブリッドレンズとして製造することができる。一方、上記基板１２上で上記樹脂組成物１を硬化させた後、その硬化体（光学レンズ１１）を基板１２から取り外して光学レンズとして使用する場合、その基板１２としては、ＰＥＴフィルム、ＰＰフィルム、ＰＴＦＥフィルム、ＥＴＦＥフィルム等の剥離シートが、透明性等の点で好適に用いられる。
【００２６】
なお、上記紫外線照射に使用される光源としては、水銀ランプが使用でき、その照射量は、造形する光学レンズの厚みに従い、適時設定することができるが、例えば、３００μｍの厚みの造形物（光学レンズ）に対しては、その紫外線硬化を良好に行う観点から、紫外線照射エネルギーが２０００〜２００００ｍＪ／ｃｍ2 の範囲となるよう照射することが好ましく、より好ましくは３０００〜１５０００ｍＪ／ｃｍ2 の範囲である。すなわち、紫外線照射エネルギーが上記範囲未満では、紫外線照射後の成形加工型取り外し時において、樹脂組成物１の硬化体（光学レンズ１１）が基板１２から剥離し、加工型１３に一体化してしまうおそれがあり、逆に、紫外線照射エネルギーが上記範囲を超えると、樹脂組成物１の硬化体（光学レンズ１１）に紫外線劣化が生じ、その後の加熱処理により著しく着色するおそれがあるからである。
【００２７】
また、上記紫外線照射後の加熱処理条件は、透明性や耐熱性の観点から、８０〜１５０℃で、１〜５時間行うことが好ましく、より好ましくは、９０〜１３０℃で、１〜３時間の加熱処理である。また、上記加熱処理が良好になされているか否かは、例えば、紫外線照射し次いで加熱処理した成形物の貯蔵弾性率、損失弾性率測定で得られるｔａｎδの曲線カーブ（プロット）における、２５〜２６０℃の温度領域での曲線状態で確認することができる。すなわち、試験片を繰り返し２回測定した際の、ｔａｎδの立ち上がり温度の変動が１０℃以内であれば、測定時の加熱によるガラス転移温度の変動が発生していないと考えられ、測定以前の加熱処理により充分な硬化状態に到達していると判断できる。
【００２８】
上記に示すような本発明の製法により得られる光学レンズは、例えば、図２に示すように、基板１２上に、紫外線硬化性透明樹脂組成物の硬化体（光学レンズ１１）が、柱状、円柱状、半球状、ピラミッド状、フレネル構造など任意の３次元形状で造形されたものである。そして、先にも述べたように、上記基板１２の材質により、樹脂硬化体（光学レンズ１１）と一体化してハイブリッドレンズとして製造してもよく、また、樹脂硬化体（光学レンズ１１）を基板１２から取り外して、上記樹脂硬化体そのものを光学レンズとして用いてもよい。
【００２９】
そして、このようにして得られた光学レンズは、ハンダリフロー時の熱によっても変色や変形をすることなく、安定した機械特性を有するため、撮像装置をハンダリフローにより一括搭載する際に有利に使用することができる。
【００３０】
つぎに、実施例について比較例と併せて説明する。ただし、本発明はこれら実施例に限定されるものではない。
【実施例】
【００３１】
まず、実施例に先立ち、下記に示すように、樹脂組成物（ａ）〜（ｄ）を調製した。
【００３２】
〔樹脂組成物（ａ）の調製〕
ビスフェノールＡ型エポキシ樹脂（ジャパンエポキシレジン社製、エピコート８２７）３５ｇと、脂環式エポキシ樹脂（ダイセル化学社製、ＣＥＬ−２０２１Ｐ）３５ｇと、オキセタン化合物（東亞合成社製、アロオキセタンＯＸＴ−２１１）３０ｇと、光酸発生剤（サンアプロ社製、ＣＰＩ−１００Ｐ）のポリカーボネート溶液４ｇ（この溶液中の光酸発生剤量は２ｇ）とを加え、５０℃で１０分間攪拌混合することにより、樹脂組成物（ａ）を調製した。
【００３３】
〔樹脂組成物（ｂ）の調製〕
ビスフェノールＡ型エポキシ樹脂（ジャパンエポキシレジン社製、エピコート８２７）３５ｇと、脂環式エポキシ樹脂（ダイセル化学社製、ＣＥＬ−２０２１Ｐ）３５ｇと、オキセタン化合物（東亞合成社製、アロオキセタンＯＸＴ−２１１）３０ｇと、光酸発生剤（サンアプロ社製、ＣＰＩ−１０１Ａ）のポリカーボネート溶液１ｇ（この溶液中の光酸発生剤量は０．５ｇ）とを加え、５０℃で１０分間攪拌混合することにより、樹脂組成物（ｂ）を調製した。
【００３４】
〔樹脂組成物（ｃ）の調製〕
ビスフェノールＡ型エポキシ樹脂（ジャパンエポキシレジン社製、エピコート８２７）３５ｇと、脂環式エポキシ樹脂（ダイセル化学社製、ＣＥＬ−２０２１Ｐ）３５ｇと、オキセタン化合物（東亞合成社製、アロオキセタンＯＸＴ−２１１）３０ｇと、光酸発生剤（サンアプロ社製、ＣＰＩ−１０１Ａ）のポリカーボネート溶液０．６ｇ（この溶液中の光酸発生剤量は０．３ｇ）とを加え、５０℃で１０分間攪拌混合することにより、樹脂組成物（ｃ）を調製した。
【００３５】
〔樹脂組成物（ｄ）の調製〕
ビスフェノールＡ型エポキシ樹脂（ジャパンエポキシレジン社製、エピコート８２７）３５ｇと、脂環式エポキシ樹脂（ダイセル化学社製、ＣＥＬ−２０２１Ｐ）３５ｇと、オキセタン化合物（東亞合成社製、アロオキセタンＯＸＴ−２１１）３０ｇと、光酸発生剤（サンアプロ社製、ＣＰＩ−１０１Ａ）のポリカーボネート溶液６ｇ（この溶液中の光酸発生剤量は３ｇ）とを加え、５０℃で１０分間攪拌混合することにより、樹脂組成物（ｄ）を調製した。
【００３６】
〔実施例１〜５、比較例１，２〕
上記の各樹脂組成物を、シリコーン離型処理を施したＰＥＴフィルム（三菱化学ポリエステルフィルム社製、ダイアホイルＭＲＡ−５０）上にポッティング（樹脂盛り）し、その上からガラス製のレンズ成形加工型を押圧することにより、上記加工型内への樹脂組成物の充填を行い、その後、上記樹脂組成物に対し、後記の表１に記す紫外線照射条件（照射量）により、上記加工型を通して紫外線を照射した。その後、上記加工型から脱型し、それを、後記の表１に記す加熱キュア条件で加熱処理し、樹脂硬化体（光学レンズ）を製造した（図１参照）。
【００３７】
このようにして得られた樹脂硬化体（光学レンズ）に関し、下記の基準に従って、各特性の評価を行った。その結果を、後記の表１に併せて示した。
【００３８】
〔動的粘弾性〕
上記樹脂硬化体を、幅５ｍｍ、長さ３５ｍｍの試験片に切り出し、動的粘弾性装置（レオメトリック杜製、ＲＳ−II）を用いて周波数１Ｈｚ、ＲＴ（２５℃）〜２６０℃の温度範囲で貯蔵弾性率、損失弾性率を測定した。そして、この測定を繰り返し２回行い、そこから得られるｔａｎδの値をプロットし、ｔａｎδの曲線カーブを作成した。つぎに、ＲＴ〜２６０℃におけるｔａｎδカーブの立ち上がり温度は、立ち上がり温度前後で、ｔａｎδカーブに対し接線を引き、その交わった点とした。そして、２回目の測定で得られた立ち上がり温度（Ｔｓ2 ）から１回目の測定で得られた立ち上がり温度（Ｔｓ1 ）を差し引き、ΔＴを算出した。そして、ΔＴ＜１０℃となる加熱キュア条件を「良好」と判定し、ΔＴ≧１０℃となる加熱キュア条件を「×」と判定した。
【００３９】
〔着色性〕
上記樹脂硬化体を、幅２０ｍｍ、長さ３０ｍｍの試験片に切り出し、カラーコンピューター（スガ試験機社製、ＳＭ−Ｔ）により、透過モードでイエローインデックス値を測定した。そして、その値が１０未満のものを「良好」と判定し、１０以上のものを「×」と判定した。
【００４０】
【表１】
2009288598.tif 000003
【００４１】
上記結果から、全実施例では、加熱キュア後において動的粘弾性測定で得られるｔａｎδカーブの立ち上がり温度は、２回繰り返し測定後も、その変動が１０℃未満であることから、各キュア条件にて得られる成形物は、充分な架橋状態に達しており、熱による特性変動の小さい硬化物が得られていることが確認された。また、何れの試験片でも、加熱キュア後のイエローインデックス値が１０未満であることが確認された。
【００４２】
これに対し、比較例１では、光酸発生剤量が過剰であり、耐着色性に劣る結果となった。比較例２では、硬化後のイエローインデックス値は低いものの、動的粘弾性測定で得られるｔａｎδカーブの立ち上がり温度が、２回繰り返し測定後に１０℃以上変動していることから、紫外線硬化のみによって得られる成形物は、安定した架橋状態に達していないことが確認された。なお、実施例１で使用の樹脂組成物（ａ）において、光酸発生剤量が０．０５ｇ未満となるように調製し、実施例１と同様のサンプルを作製したところ、硬化が不充分となり、所望の硬度が得られなかった。
【００４３】
以上のことから、本発明の光学レンズの製法により、熱ストレスに対し安定した機械特性、光学特性を有し、かつ透明性の優れたプラスチック製光学レンズを提供することが可能となることがわかった。また、この製法では、光学レンズの光学特性を損なうことなく、撮像装置の搭載工程の簡素化・低コスト化を達成することができた。そして、本発明の光学レンズは、この製法を採用する際の品質向上に大きく貢献することができた。
【図面の簡単な説明】
【００４４】
【図１】本発明の光学レンズの製造工程を示す説明図であり、（ｉ）は基板上に紫外線硬化性透明樹脂組成物をポッティングした状態を示し、（ii）はレンズ成形加工型の押圧により加工型内へ樹脂組成物を充填した状態を示し、(iii) は充填した樹脂組成物に対し紫外線照射した状態を示し、（iv）は光学レンズを脱型した状態を示す。
【図２】上記製造工程に示される製法により得られる光学レンズを示す断面図である。
【符号の説明】
【００４５】
１１  光学レンズ
１２  基板
【図１】
2009288598.tif 000004
【図２】
2009288598.tif 000005